(57)【特許請求の範囲】
【請求項１】
内外装用ボードの表面に吸水防止材又は接着剤を塗布し、次いで、その上の木根シールを貼る予定場所を中心にポリマーセメントペーストを塗布し、このポリマーセメントペーストの上にそれぞれ木根シールを貼り、次いで上記表面全体にポリマーセメントフィラーを塗布し、その上にコンクリート型枠模様を造成し、次いで上記木根シールを除去することを特徴とする打放しコンクリート意匠ボードの製造方法。
【請求項２】
請求項１記載の製造方法において、木根シールを除去した後、上記内外装用ボードの表面全体にトップコートを塗布することを特徴とする打放しコンクリート意匠ボードの製造方法。
【請求項３】
請求項１または２に記載の製造方法において、上記ポリマーセメントフィラーを蒸気養生により乾燥させることを特徴とする打放しコンクリート意匠ボードの製造方法。
【請求項４】
請求項１〜３のいずれか一つに記載の製造方法において、上記コンクリート型枠模様の造成をプリントにより行うことを特徴とする打放しコンクリート意匠ボードの製造方法。
【請求項５】
請求項１〜４のいずれか一つに記載の方法により製造されたことを特徴とする打放しコンクリート意匠ボード。
【発明の詳細な説明】
【０００１】
【発明の属する技術分野】
本発明は、内外装（内装又は外装）用ボードの表面を、打放しコンクリートの表面肌によく似た外観を呈するように仕上げた、打放しコンクリート意匠ボード及びその製造方法に関する。
【０００２】
【従来の技術】
打放しコンクリートは、その素材の持つ自然の美しさや重厚な趣が建物の内外装の意匠性を高めるため、大型ビルやマンション、個人住宅などにおいて広く使用されている。しかしながら、打放しコンクリート工法は、コンクリートの乾燥養生などのために工事期間が長くなり、また、そのためにコストも高くなる。そのほか、最近では、品質の安定化や施工の簡便性などに対する要求も、ますます厳しくなって来た。
【０００３】
そのため、打放しコンクリートの代替工法として、内外装用ボードの表面に打放しコンクリート意匠を設けた、打放しコンクリート意匠ボードが使用されるようになった。このボードは、実際の打放しコンクリートの表面肌を写真撮影して、その写真を紙や布に印刷し、それを上記内外装用ボードの表面に貼り付けたものである。
【０００４】
上記打放しコンクリート意匠ボードを建物の壁面となる部分に張ることにより、打放しコンクリートに良く似た外観を呈する壁面が得られる。また、上記打放しコンクリート意匠ボードは、工場で完成品にすることができると共に、短時間で生産でき、大量生産も容易で、表面意匠も簡単に変更できるという利点もある。
【０００５】
【発明が解決しようとする課題】
しかしながら、上記従来の打放しコンクリート意匠ボードは、立体感に欠けるという欠点がある。また、本当のセメントの色は、塗料や顔料（印刷インクを含む）によっては出すことが困難であるという問題もある。更に、印刷したものは耐水性や耐紫外線性に弱く、このため変色や劣化が起き易いという欠点もある。
【０００６】
本発明は、上記のような課題を解決するためになされたもので、本発明の目的は、実際の打放しコンクリートと同等の立体感のある表面意匠性を有すると共に、耐水性や耐紫外線性にも優れ、しかも、工場で完成品にできると共に、短時間で生産でき、大量生産も容易で、表面意匠も簡単に変更できる、新規な打放しコンクリート意匠ボードを提供することにある。
【０００７】
【課題を解決するための手段】
そこで、本発明のうち請求項１記載の発明は、内外装用ボードの表面に吸水防止材又は接着剤を塗布し、次いで、その上の木根シールを貼る予定場所を中心にポリマーセメントペーストを塗布し、このポリマーセメントペーストの上にそれぞれ木根シールを貼り、次いで上記表面全体にポリマーセメントフィラーを塗布し、その上にコンクリート型枠模様を造成し、次いで上記木根シールを除去することを特徴とする。この製造方法によれば、打放しコンクリートと同等の立体感のある表面意匠性を有し、耐水性や耐紫外線性にも優れ、しかも、工場で完成品にできると共に、短時間で生産でき、大量生産も容易で、表面意匠も簡単に変更できる打放しコンクリート意匠ボードが製造できる。
【０００８】
また、請求項２記載の発明は、請求項１記載の製造方法に加えて、上記木根シールを除去した後、上記内外装用ボードの表面全体にトップコートを塗布することを特徴とする。こうすることにより、本発明の打放しコンクリート意匠ボードは、より耐水性や耐紫外線性が優れたものとなる。
【０００９】
また、請求項３記載の発明は、請求項１または２に記載の製造方法に加えて、上記ポリマーセメントフィラーを蒸気養生により乾燥させることを特徴とする。こうすることにより、本発明の打放しコンクリート意匠ボードはより短時間で製造できる。
【００１０】
また、請求項４記載の発明は、請求項１〜３のいずれか一つに記載の製造方法に加えて、上記コンクリート型枠模様の造成をプリントにより行うことを特徴とする。こうすることにより、本発明の打放しコンクリート意匠ボードの表面意匠はより簡単に変更することができる。
【００１１】
また、請求項５記載の発明は、請求項１〜４のいずれか一つに記載の製造方法により製造された打放しコンクリート意匠ボードを提供する。この打放しコンクリート意匠ボードは、実際の打放しコンクリートと同等の立体感のある表面意匠性を有すると共に、耐水性や耐紫外線性にも優れ、しかも、工場で完成品にすることができると共に、短時間で生産でき、大量生産も容易で、表面意匠も簡単に変更できる。
【００１２】
【発明の実施の形態】
以下、本発明の実施の形態の一例を図面を参照しながら説明する。
図１は、本発明の打放しコンクリート意匠ボードの一例を示す斜視図、図２は図１のＡ−Ａ線断面図（要部拡大図）である。
【００１３】
図１及び図２において、１は打放しコンクリート意匠ボードで、このボード１は、内外装用ボードの一面が、打放しコンクリートの表面肌の色調を呈するように形成されると共に、その表面にコンクリート型枠模様が造成され（図示省略）、かつ６ヵ所に木根穴を模した穴１３（以下、単に木根穴１３という）が造成されている。
【００１４】
以下、上記打放しコンクリート意匠ボード１の製造方法について、図４を参照しながら説明する。
(1) まず、内外装用ボード１０を用意する。このボード１０としては、特に制限されないが、例えば無機・セメント系サイディングや鋼板などが使用される。
【００１５】
(2) 次に、上記ボード１０が吸水性のボード、例えば無機・セメント系サイディングなどの場合はその一面に吸水防止材１１を塗布し、上記ボード１０が後述するポリマーセメントペースト１２とあまり接着性の良くない鋼板などの場合は、その一面に接着剤１１ａを塗布する〔図４（ａ）参照〕。
上記吸水防止材１１としては、アクリル・スチレン共重合樹脂系の合成樹脂エマルジョンが使用され、その一例としては、ＮＹ−５１００（ニチエー吉田株式会社の商品名）がある。また、上記接着剤１１ａとしては、エポキシ樹脂系やアクリル共重合樹脂系の接着剤が使用される。
【００１６】
(3) 上記吸水防止材１１が乾燥した後（上記接着剤１１ａが硬化する前）、その上の木根穴１３を造成しようとする場所にポリマーセメントペースト１２を塗布する〔図４（ｂ）参照〕。
このポリマーセメントペースト１２は、セメントと顔料を打放しコンクリートの表面肌の色となるように混合し、この混合物にアクリル共重合樹脂系やアクリル・スチレン共重合樹脂系の合成樹脂エマルジョンを加えてペースト状にしたものである。上記合成樹脂エマルジョンとしては、例えば、アクリル共重合樹脂系のＮＹ−７０００（ニチエー吉田株式会社の商品名）を使用することができる。
【００１７】
上記ポリマーセメントペースト１２の塗布は、上記木根穴１３の大きさが例えば直径３ｃｍであれば、それよりもやや大きい直径５〜６ｃｍ程度の範囲に行えば良い。尚、図１の破線で示した円形はこの塗布の範囲を示すが、これは勿論、円形でなくても良い。
【００１８】
(4) 上記ポリマーセメントペースト１２が乾燥した後、その上にそれぞれ円形の木根シール１３ａを貼る〔図４（ｃ）参照〕。この木根シール１３ａは上記木根穴１３を造成するためのもので、例えば、直径約３ｃｍ、厚さ約１ｍｍのプラスチックシールが使用される。この木根シール１３ａは最終的には除去される。
【００１９】
(5) 次に、上記一面全体にポリマーセメントフィラー１４をしごき塗りする〔図４（ｄ）参照〕。尚、しごき塗りとは、左官ゴテでこするように薄く平坦に塗ることを意味する。
上記ポリマーセメントフィラー１４は、セメントと顔料を打放しコンクリートの表面肌の色となるように混合し、この混合物にアクリル共重合樹脂系やアクリル・スチレン共重合樹脂系の合成樹脂エマルジョンを加えてペースト状にしたものである。上記合成樹脂エマルジョンとしては、例えば、アクリル共重合樹脂系のＮＹ−８０００（ニチエー吉田株式会社の商品名）を使用することができる。
上記ポリマーセメントフィラー１４は、上記木根シール１３ａの上面とほぼ一致する厚さとなるようにしごき塗りする。即ち、木根シール１３ａの厚さが１ｍｍの場合、ポリマーセメントフィラー１４の厚さはほぼ１ｍｍ＋α（αは上記ポリマーセメントペースト１２の厚さ）となる。
【００２０】
上記ポリマーセメントフィラー１４は、しごき塗りした後、乾燥させる。この乾燥は自然乾燥によっても良いが、蒸気養生により乾燥させることができる。
蒸気養生には、例えば、図６に示すような乾燥炉１７を使用しても良い。この乾燥炉１７は、アルミパイプなどで枠組みを作り、その表面をビニールシートで覆ったかまぼこ状のもので、側面から蒸気の供給管１７ａを挿入してある。また、床面にはコンベアを設置し、上部に照明を取り付ける。この乾燥炉１７の中に上記ボード１０を装入し、上記供給管１７ａから蒸気を噴出させることにより、上記ポリマーセメントフィラー１４の乾燥が行われる。
【００２１】
(6) 上記ポリマーセメントフィラー１４が乾燥した後、その表面にコンクリート型枠模様１５を造成する〔図４（ｅ）参照〕。図５は、このコンクリート型枠模様１５の例として、正目模様および板目模様を示してある。
上記コンクリート型枠模様１５は、プリントにより行うことができる。このプリントは、例えば次のように施工される。即ち、まず、所定の樹脂液が透過しないように表面処理した布状のシートに、針状の筆記具で微細な孔を点状に明け、これにより上記シート上にコンクリート型枠模様１５を描く（図示省略）。このシートを上記ボード１０の一面上に載置し、その上方から樹脂液をスプレーする。これにより、上記シート上に描かれた型枠模様１５がボード１０の一面上にプリントされ、ボード１０の表面に図５に示すような正目模様や板目模様のコンクリート型枠模様１５が造成される。
尚、シート上の型枠模様１５をボード１０の表面にプリントするには、樹脂液を含浸させたローラを、上記シート上で転がしても良い。また、上記シート上の型枠模様１５は、該シートの表面を適当な筆記具でこすることによって描くこともできる。
【００２２】
コンクリート型枠模様１５を造成する上記樹脂液は、アクリル共重合樹脂系やアクリル・スチレン共重合樹脂系の合成樹脂エマルジョンにＦｅ3Ｏ4を主成分  とする無機顔料を混合して、打放しコンクリートの表面肌における型枠模様の色となるようにしたものが使用される。上記合成樹脂エマルジョンとしては、例えばＮＹ−７０００（ニチエー吉田株式会社の商品名）が使用できる。また、上記無機顔料としては、例えばバイフェロックス（バイエル株式会社の商品名）が使用できる。
【００２３】
(7) 次に、上記木根シール１３ａを剥離して除去する〔図４（ｆ）参照〕。こうして、本発明のうちの請求項１記載の製造方法による打放しコンクリート意匠ボード１ａが完成する（図３参照）。
尚、この後、次の工程を付加することにより、請求項２記載の製造方法による打放しコンクリート意匠ボード１が完成する。即ち、
(8) 上記木根シール１３ａを除去した後、上記内外装用ボード１０の一面全体にトップコート１６を塗布する〔図４（ｇ）参照〕。
このトップコート１６としては、アクリル共重合樹脂系やシリコン樹脂系の透明な合成樹脂エマルジョンが使用される。通常、建物の外装には防水性に優れたアクリル共重合樹脂系が使用され、また、人の手などが触れて汚れやすい建物の内装には防汚性に優れたシリコン樹脂系が使用される。上記トップコート１６としては、例えば、ＮＹ−９０９０（ニチエー吉田株式会社の商品名）が使用できる。
【００２４】
【実施例】
以下、本発明を実施例により更に具体的に説明する。実施例は本発明を例示的に示したものであって、本発明を制限するものではない。
実施例１
▲１▼内外装用ボード１０として、縦９０ｃｍ、横１８０ｃｍ、厚さ１２ｍｍの無機・セメント系サイディングを用意した。
▲２▼上記無機・セメント系サイディングは吸水性があるため、その一面に吸水防止材１１としてＮＹ−５１００（前記商品名）を塗布した。
【００２５】
▲３▼次に、セメントと顔料を打放しコンクリートの表面肌の色となるように混合し、この混合物にＮＹ−７０００（前記商品名）を加えてポリマーセメントペースト１２を作り、上記吸水防止材１１が乾燥した後、このポリマーセメントペースト１２を、上記ボード１０の一面の木根シール１３ａを貼る予定場所６ヵ所において、それぞれ直径約５ｃｍの大きさに塗布した。
▲４▼上記ポリマーセメントペースト１２が乾燥した後、各ポリマーセメントペースト１２の中央部に、それぞれ直径３ｃｍ、厚さ１ｍｍの円形のプラスチック製の木根シール１３ａを貼った。
【００２６】
▲５▼次に、セメントと顔料を打放しコンクリートの表面肌の色となるように混合し、この混合物にＮＹ−８０００（前記商品名）を加えてペースト状のポリマーセメントフィラー１４を作り、このポリマーセメントフィラー１４を、上記ボード１０の一面全体に、上記木根シール１３ａの上面とほぼ一致する厚さにしごき塗りした。
次いで、上記ボード１０を図６に示すような乾燥炉１７に装入し、蒸気養生により上記ポリマーセメントフィラー１４を乾燥させた。
【００２７】
▲６▼一方、樹脂液を透過しないように表面処理した布状のシートに、針状の筆記具で微細な孔を点状に明けることにより、図５に示すような正目模様及び板目模様の型枠模様１５を描いたシート（図示せず）を用意した。
また、打放しコンクリートの表面肌における型枠模様の色となるように、ＮＹ−７０００（前記商品名）にバイフェロックス（前記商品名）を混合して上記樹脂液を作り、上記ポリマーセメントフィラー１４が乾燥した後、その表面に上記シートを載置して、その上方から上記樹脂液をスプレーし、これにより、ポリマーセメントフィラー１４の上に正目模様及び板目模様のコンクリート型枠模様１５を造成した。
【００２８】
▲７▼上記樹脂液が乾燥した後、上記木根シール１３ａを剥離して除去した。
▲８▼次に、上記ボード１０の一面全体に、トップコート１６として、ＮＹ−９０９０（前記商品名）をローラで塗布し、図１および図２に示すような打放しコンクリート意匠ボード１を得た。
【００２９】
実施例２
▲１▼内外装用ボード１０として、縦９０ｃｍ、横１８０ｃｍ、厚さ３．０ｍｍの鋼板を用意した。
▲２▼鋼板はセメント系合成樹脂エマルジョン塗材とあまり接着性が良くないため、その表面にエポキシ樹脂系の接着剤１１ａを塗布した。
▲３▼次に、セメントと顔料を打放しコンクリートの表面肌の色となるように混合し、この混合物にＮＹ−７０００（前記商品名）を加えてポリマーセメントペースト１２を作り、このポリマーセメントペースト１２を、上記接着剤１１ａが硬化する前に、その表面の木根シール１３ａを貼る予定場所６ヵ所において、それぞれ直径約５ｃｍの大きさに塗布した。
それ以降の工程については、上記実施例１の▲４▼項〜▲８▼項と同じ内容の作業を行い、図１および図２に示すような打放しコンクリート意匠ボード１を得た。
【００３０】
上記実施例１及び実施例２の打放しコンクリート意匠ボード１は、いずれも、表面に実際に凹んだ木根穴１３が造成されているため、打放しコンクリートと同等の立体感のある表面意匠性を有する。また、上記ボード１の表面にポリマーセメントフィラー１４の層が設けられているため耐水性や耐紫外線性に優れ、また、このポリマーセメントフィラー１４の上にコンクリート型枠模様１５が造成されるため、表面意匠も簡単に変更できる。
また、上記ボード１の表面にはトップコート１６が塗布されているため、一層、耐水性や耐紫外線性に優れている。
【００３１】
また、上記ポリマーセメントフィラー１４を蒸気養生により乾燥させることによって、その乾燥時間はほぼ１時間程度となり、ほぼ丸１日を要する自然乾燥の場合に比べて大幅に短縮される。この結果、上記打放しコンクリート意匠ボード１はより短時間で製造できる。
また、上記コンクリート型枠模様１５の造成をプリントにより行うため、種々の型枠模様を描いたプリント用のシートを用意することにより、上記打放しコンクリート意匠ボード１の表面意匠はより簡単に変更できる。
【００３２】
尚、本発明の製造方法においては、木根シールを除去した後、上記内外装用ボードの表面全体にトップコートを塗布しなくても良い。
また、上記コンクリート型枠模様の造成は、図７に示す型枠模様造成具１８を使用して行っても良い。この型枠模様造成具１８は、細長い長方形の木製基板１８ａの一面にスポンジ状の弾性シート１８ｂを固定し、その上に、コンクリート型枠模様を表面に設けた軟質シリコンゴム板１８ｃを固定し、この軟質シリコンゴム板１８ｃの表面をガーゼなどの含浸材１８ｄで被覆したものである。この含浸材１８ｄに上記樹脂液を含浸させた後、上記型枠模様造成具１８を内外装用ボードの表面に押し付けると、上記軟質シリコンゴム板１８ｃの表面に設けられたコンクリート型枠模様が上記内外装用ボードの表面に転写され、これにより、該内外装用ボードの表面にコンクリート型枠模様が造成される。
【００３３】
【発明の効果】
本発明のうち請求項１記載の製造方法によれば、打放しコンクリート意匠ボードは、表面に実際に凹んだ木根穴が造成されるため、打放しコンクリートと同等の立体感のある表面意匠性を有する。また、上記ボードの表面にはポリマーセメントフィラーが塗布されるため、耐水性や耐紫外線性に優れ、このポリマーセメントフィラーの上にコンクリート型枠模様を造成するため、表面意匠も簡単に変更できる。しかも、このボードは、上記製造方法から明らかなように、工場で完成品にできると共に、短時間で生産でき、大量生産も容易である。
【００３４】
また、請求項２記載の製造方法によれば、請求項１記載の製造方法による上記効果に加えて、一層、耐水性や耐紫外線性に優れた打放しコンクリート意匠ボードが製造できる。
【００３５】
また、請求項３記載の製造方法によれば、請求項１または２に記載の製造方法による上記効果に加えて、打放しコンクリート意匠ボードがより短時間で製造できる。
【００３６】
また、請求項４記載の製造方法によれば、請求項１〜３のいずれか一つに記載の製造方法による上記効果に加えて、打放しコンクリート意匠ボードの表面意匠をより簡単に変更することができる。
【００３７】
また、請求項５記載の打放しコンクリート意匠ボードは、表面に実際に凹んだ木根穴が造成されているため、打放しコンクリートと同等の立体感のある表面意匠性を有し、また、上記ボードの表面にはポリマーセメントフィラーが塗布されているため耐水性や耐紫外線性に優れ、このポリマーセメントフィラーの上にコンクリート型枠模様が造成されるため、表面意匠も簡単に変更できる。しかも、このボードは、上記製造方法から明らかなように、工場で完成品にできると共に、短時間で生産でき、大量生産も容易である。
【図面の簡単な説明】
【図１】本発明の打放しコンクリート意匠ボードの一例を示す斜視図である。
【図２】図１のＡ−Ａ線断面図（要部拡大図）である。
【図３】トップコートを塗布しない場合の図２相当図である。
【図４】（ａ）〜（ｇ）は、図２または図３の打放しコンクリート意匠ボードが製造される工程を示す断面図である。
【図５】コンクリート型枠模様の一例を示す平面図である。
【図６】蒸気養生に使用される乾燥炉の一例を示す斜視図である。
【図７】コンクリート型枠模様を造成する造成具の他の例を示す断面図である。
【符号の説明】
１，１ａ・・・打放しコンクリート意匠ボード
１０・・・・・内外装用ボード
１１・・・・・吸水防止材
１１ａ・・・・接着剤
１２・・・・・ポリマーセメントペースト
１３・・・・・木根穴
１３ａ・・・・木根シール
１４・・・・・ポリマーセメントフィラー
１５・・・・・コンクリート型枠模様
１６・・・・・トップコート
１７・・・・・乾燥炉
１７ａ・・・・蒸気供給管
１８・・・・・型枠模様造成具
１８ａ・・・・木製基板
１８ｂ・・・・弾性シート
１８ｃ・・・・軟質シリコンゴム板
１８ｄ・・・・含浸材
【図１】
0003698377.tif 000002
【図２】
0003698377.tif 000003
【図３】
0003698377.tif 000004
【図５】
0003698377.tif 000005
【図４】
0003698377.tif 000006
【図６】
0003698377.tif 000007
【図７】
0003698377.tif 000008